Способ сварки неповоротных стыков частей магистрального трубопровода (варианты)

1. Способ сварки неповоротных стыков частей магистрального трубопровода, выполненных из низкоуглеродистой низколегированной стали, в котором осуществляют V-образную разделку кромок свариваемых стыков частей магистрального трубопровода с величиной притупления 6-8 мм, осуществляют сборку частей магистрального трубопровода на внутреннем центраторе, снабженном оборудованием для автоматической плазменной сварки проникающей дугой, с образованием кольцевого трубного соединения, при этом упомянутую сборку осуществляют без зазора между притуплениями свариваемых стыков, затем производят сварку корневого слоя шва с внутренней стороны трубопровода автоматической плазменной сваркой проникающей дугой с одновременной подачей присадочной проволоки в хвостовую часть сварочной ванны, при этом плазменную сварку осуществляют в импульсном режиме, при котором происходит полное проплавление притупления свариваемых стыков магистрального трубопровода при первом сварочном импульсе с формированием технологического окна и обратного факела, причем величину силы сварочного тока первого сварочного импульса, расход плазмообразующего газа на первом импульсе и длительность первого импульса устанавливают меньше при меньшей толщине притупления и больше при большей толщине притупления и, кроме того, одновременно с выполнением корневого шва или после его выполнения осуществляют заполнение оставшейся части разделки стыков частей магистрального трубопровода путем выполнения сварочных проходов на наружной стороне кольцевого соединения с применением сварки плавлением.
2. Способ сварки неповоротных стыков частей магистрального трубопровода, выполненных из низкоуглеродистой низколегированной стали, в котором осуществляют V-образную разделку кромок свариваемых частей с величиной притупления 4-6 мм, осуществляют сборку частей магистрального трубопровода на внутреннем центраторе с образованием кольцевого соединения, при этом упомянутую сборку осуществляют без зазора между притуплениями свариваемых частей магистрального трубопровода, после чего выполняют по наружной стороне упомянутого кольцевого соединения корневой шов автоматической плазменной сваркой проникающей дугой с одновременной подачей присадочной проволоки, при этом плазменную сварку осуществляют в импульсном режиме, при котором происходит полное проплавление притупления свариваемых стыков магистрального трубопровода при первом сварочном импульсе с формированием технологического окна и обратного факела, причем величину силы сварочного тока первого сварочного импульса, расход плазмообразующего газа на первом импульсе и длительность первого импульса устанавливают меньше при меньшей толщине притупления и больше при большей толщине притупления, затем осуществляют заполнение оставшейся части разделки путем выполнения сварочных проходов с применением сварки плавлением на наружной стороне кольцевого соединения.